REVENDICATIONS 1. Composition de maléates d'organoétain telle qu'obtenue par la réaction d'un mélange constitué par au moins un composant RA et au moins un composant R1A avec l'anhydride maléique, puis mise en contact du milieu réactionnel ainsi obtenu avec au moins un oxyde de dialkyl étain (R2)2 Sn = O ou avec au moins un chlorure d'alkylétain (R2)xSnCl4 x, étant donné que RA représente - soit un alcool ROH dans lequel R représente un radical hydrocarboné aliphatique, linéaire ou ramifié, ayant un nombre d'atomes de carbone allant de 1 à 10 et, de préférence compris entre 5 et 8, ou un mélange d'alcools de masse moléculaire moyenne en poids, Mw supérieure à 32 et au plus égale à 158, - soit un époxyalcane CnH2nO dans lequel n va de 1 à 10 ou un mélange d'époxyalcanes de masse moléculaire moyenne en poids Mw supérieur à 30 et au plus égale à 156, R1 A représente - soit un alcool R1OH dans lequel R1 représente un radical hydrocarboné aliphatique, linéaire ou ramifié, ayant un nombre de carbone allant de 20 à 50 ou un mélange d'alcools primaires saturés de masse moléculaire moyenne en poids Mw allant de 298 à 718, - soit un époxyalcane CpH2pO dans lequel p va de 20 à 50 ou un mélange d'époxyalcanes de masse moléculaire moyenne en poids Mw allant de 296 à 716; R2 représente un radical hydrocarboné aliphatique, linéaire ou ramifié, ayant un nombre d'atomes de carbone allant de 1 à 12, et de préférence égal à 1,4 ou 8, x est un nombre entier égal à 1 ou 2. 2. Composition selon la revendication 1, caractérisée en ce que la réaction a lieu en présence d'un solvant. 3. Composition selon la revendication 2, caractérisée en ce qu'elle est préparée selon les étapes suivantes qui consistent à réaliser en milieu solvant et en chauffant un mélange des composants RA et R1A, puis à ajouter au mélange ainsi obtenu, porté à une température au moins égale à 500C et, de préférence, comprise entre 700C et 1000C, I'anhydride maléique en une durée allant de 15 minutes à 1 heure, puis ensuite à ajouter un oxyde de dialkylétain (R2)2 Sn = O en une durée allant de 15 minutes à 90 minutes ; à chauffer le milieu réactionnel ainsi obtenu à une température allant de 500C à 1200C et, de préférence, comprise entre 750C et 1000C pendant une durée allant de 15 minutes à 90 minutes et à éliminer l'eau formée ainsi que le solvant sous pression réduite à une température allant de 700C à 1200C et, de préférence, comprise entre 800C et 1000C. 4. Composition selon l'une des revendications 1 à 3, caractérisée en ce que le rapport molaire anhydride maléique/(RA + R1A) est au moins égal à 1,5 et, de préférence compris entre 2 et 2,5. 5. Composition selon l'une des rindications 1 à 3, caractérisée en ce que le rapport des pOucentages molaires RA/R1 A va de 1/99 à 99/1 et, de préférence, compris entre 20/80 et 80/20. 6. Composition selon l'une des revendications 1 à 3, caractérisée en ce que l'on utilise pour i mole d'anhydride maléique, au moins 0,50 mole d'oxyde de dialkylétain (R2)2Sn = 0 et, de préférence, une quantité allant de 0,75 mole à 0,85 mole. 7. Composition selon l'une des revendications 1 à 5, caractérisée en ce que le composé RA est un alcool ROH. 8. Composition selon la revendication 7, caractérisée en ce que l'alcool ROH est le 2-éthylhexanol. 9. Composition selon l'une des revendications 1 à 5, caractérisée en ce que le composé R1A est un mélange d'alcools primaires saturés ayant une masse moléculaire moyenne en poids Mw allant de 375 à 700 et une polydispersité Mw/Mn voisine de 1 et, de préférence un mélange d'alcools ayant une masse Mw égale à 460 ou 550. 10. Composition selon l'une des revendications 1 à 5, caractérisée en ce que le composé R1A est un mélange d'époxyalcanes CpH2pO ayant une masse moléculaire en poids Mw allant de 313 à 632 et, de préférence un mélange d'époxyalcanes ayant une masse Mw égale à 632. 11. Composition selon l'une des revendications selon 1 à 3 et 6, caractérisée en ce que l'oxyde de dialkylétain est l'oxyde de dibutylétain. 12. Composition selon la revendication 1, caractérisée en ce que l'on utilise un mélange de trichlorure de monoalkylétain R2SnC13 et de dichlorure de dialkylétain (R2)2SnCl2. 13. Composition selon l'une des revendications 1 à 12, caractérisée en ce que la réaction a lieu en présence d'eau. 14. Composition selon l'une des revendications 1 à 13, caractérisée en ce que l'on utilise en outre un costabilisant. 15. Composition selon la revendication 14 caractérisée en ce que le costabilisant est une zéolithe. 16. Procédé pour obtenir une composition de maléates d'organoétain, caractérisé en ce que l'on fait réagir un mélange constitué par au moins un composant RA et au moins un composant R1A avec l'anhydride maléique, puis que l'on met en contact le milieu réactionnel ainsi obtenu avec au moins un oxyde de dialkyl étain (R2)2 Sn=O ou avec au moins un chlorure d'alkylétain (R2)xSnCl4x,étant donné que RA représente - soit un alcool ROH dans lequel R représente un radical hydrocarboné aliphatique, linéaire ou ramifié, ayant un nombre d'atomes de carbone allant de 1 à 10 et, de préférence compris entre 5 et 8, ou un mélange d'alcools ROH de masse moléculaire moyenne en poids Mw supérieure à 32 et, au plus égale à 158, - soit un époxyalcane CnH2nO dans lequel n va de 1 à 10 ou un mélange d'époxyalcanes de masse moléculaire moyenne en poids Mw supérieure à 30 et, au plus égale à 156; R1 A représente - soit un alcool R1 OH dans lequel R1 représente un radical hydrocarboné aliphatique, linéaire ou ramifié, ayant un nombre de carbone allant de 20 à 50 ou un mélange d'alcools primaires saturés de masse moléculaire moyenne en poids Mw allant de 298 à 718, - soit un époxyalcane CpH2pO dans lequel p va de 20 à 50 ou un mélange d'époxyalcanes de masse moléculaire moyenne en poids Mw allant de 296 à 716 R2 représente un radical hydrocarboné aliphatique, linéaire ou ramifié, ayant un nombre d'atomes de carbone allant de 1 à 12, et de préférence égal à 1,4 ou 8, x est un nombre entier égal à 1 ou 2. 17. Procédé selon la revendication 16, caractérisé en ce que l'on opère en milieu solvant. 18. Procédé selon la revendication 17, caractérisé en ce que l'on réalise en milieu solvant et en chauffant, un mélange des composants RA et R1A, puis que l'on ajoute au mélange ainsi obtenu, porté à une température au moins égale à 500C et, de préférence, comprise entre 700C et 1000C, l'anhydride maléique en une durée allant de 15 minutes à 1 heure, puis ensuite que l'on ajoute un oxyde de dialkylétain 19. Procédé selon l'une des revendications 16 à 18, caractérisé en ce que le rapport molaire anhydride maléique/(RA + R1A) est au moins égal à 1,5 et, de préférence compris entre 2 et 2,5. 20. Procédé selon l'une des revendications 16 à 18, caractérisé en ce que le rapport des pourcentages molaires RA/R1A va de 1/99 à 99/1 et, de préférence, compris entre 20/80 et 80/20. 21. Procédé selon l'une des revendications 16 à 18, caractérisé en ce que l'on utilise pour 1 mole d'anhydride maléique, au moins 0,50 mole d'oxyde de dialkylétain (R2)2Sn=0 et, de préférence, une quantité allant de 0,75 mole à 0,85 mole. 22. Procédé selon l'une des revendications 16 à 20, caractérisé en ce que le composé RA est un alcool ROH. 23. Procédé selon la revendication 22, caractérisé en ce que l'alcool ROH est le 2-éthylhexanol. 24. Procédé selon l'une des revendications 1 6 à 20, caractérisé en ce que le composé R1A est un mélange d'alcools primaires saturés ayant une masse moléculaire moyenne en poids Mw allant de 375 à 700 et une polydispersité Mw/Mn voisine de 1 et, de préférence un mélange d'alcools ayant une masse Mw égale à 460 ou 550. 25. Procédé selon l'une des revendications 16 à 20, caractérisé en ce que le composé R1A est un mélange d'époxyalcanes CpH2pO ayant une masse moléculaire en poids Mw allant de 313 à 632 et, de préférence un mélange d'époxyalcanes ayant une masse Mw égale à 632. 26. Procédé selon l'une des revendications 16 à 18 et 21, caractérisé en ce que l'oxyde de dialkylétain est l'oxyde de dibutylétain. 27. Procédé selon la revendication 16, caractérisé en ce que l'on opère avec un mélange de trichlorure de monoalkylétain R2SnC13 et de dichlorure de dialkylétain (R2)2SnCI2. 28. Procédé selon l'une des revendications 16 à 27, caractérisé en ce que l'on opère en présence d'eau. 29. Procédé selon l'une des revendications 16 à 28, caractérisé en ce que l'on opère en présence d'un costabilisant. 30. Procédé selon la revendication 29, caractérisé en ce que le costabilisant est une zéolithe. 31. Composition de polymère thermoplastique stabilisée et lubrifiée renfermant une composition de maléates d'organoétain selon l'une des revendications 1 à 15. 32. Composition selon la revendication 31, caractérisé en ce que le polymère thermoplastique est un homo- ou copolymère du chlorure de vinyle. 33. Article rigide extrudé compact, caractérisé en ce qu'il est formé à partir d'une composition de polymère thermoplastique selon l'une des revendications 31 et 32.